(57)【要約】【課題】集電効率を十分に確保できると共にタブ線の剥離を防止できる太陽電池セル及び太陽電池モジュールを提供する。【解決手段】太陽電池セル２では、裏面電極１４がアルミニウム層２１によって形成され、配置領域Ｐが薄肉部Ｓとなっている。このため、接着剤層２２を介して裏面電極１４にタブ線３を接続する際、薄肉のアルミニウム層２１の内部まで接着剤層２２の接着剤成分を十分に入り込ませることが可能となる。アルミニウム層２１と接着剤層２２との結合が強化されることで、タブ線３の剥離強度を向上させることができ、タブ線３の剥離を防止できる。また、太陽電池セル２では、薄肉部Ｓの形成により、配線領域Ｐにおいて基板１１の裏面２ｂ側が露出しない。したがって、基板１１の裏面２ｂ側を露出させる場合に比べて集電効率を十分に確保できる。【選択図】図４
2014241335.tif 000002
【特許請求の範囲】
【請求項１】
基板と、前記基板の受光面側に設けられた表面電極と、前記基板の裏面側に設けられた裏面電極と、を備えた太陽電池セルであって、
前記裏面電極は、アルミニウム層によって形成され、
前記基板の裏面側には、前記裏面電極を他の太陽電池セルの表面電極に接続するタブ線が接着剤層を介して配置される配置領域が設定されており、
前記配置領域の少なくとも一部において、前記裏面電極の厚みが前記配置領域以外の前記裏面電極の厚みよりも小さい薄肉部が形成されていることを特徴とする太陽電池セル。
【請求項２】
前記アルミニウム層は、アルミニウムを含む電極ペーストを焼成することによって形成されていることを特徴とする請求項１記載の太陽電池セル。
【請求項３】
前記アルミニウム層は、ポーラス状となっていることを特徴とする請求項１又は２記載の太陽電池セル。
【請求項４】
前記配置領域に沿って導電性接着剤によって形成された前記接着剤層が配置されていることを特徴とする請求項１〜３のいずれか一項記載の太陽電池セル。
【請求項５】
前記アルミニウム層は、所定厚みの第１の層と、前記第１の層よりも厚みの小さい第２の層とを有し、
前記薄肉部では、前記基板の裏面に前記第２の層のみが位置していることを特徴とする請求項１〜４のいずれか一項記載の太陽電池セル。
【請求項６】
前記薄肉部の厚みは、５μｍ〜１５μｍとなっていることを特徴とする請求項１〜５のいずれか一項記載の太陽電池セル。
【請求項７】
請求項１〜６のいずれか一項に記載の太陽電池セルが複数配列され、
隣接する太陽電池セルの前記表面電極と前記裏面電極とを前記タブ線で接続してなることを特徴とする太陽電池モジュール。
【発明の詳細な説明】
【技術分野】
【０００１】
本発明は、太陽電池セル及び太陽電池モジュールに関する。
【背景技術】
【０００２】
太陽電池モジュールは、光エネルギーを直接的に電気エネルギーに変換する装置であるため、クリーンエネルギーとして注目を集めており、今後その市場は急激に拡大すると見られている。このような太陽電池モジュールは、一般に、電圧の要求値に応じて複数の太陽電池セルを直列に接続した構造となっている。
【０００３】
太陽電池セルの表面（受光面）には、直線状のフィンガー電極が、互いに平行に複数本形成されている。また、太陽電池セルの裏面には、裏面電極が略全面にわたって形成されている。隣接する太陽電池セル同士は、タブ線によって互いに接続される。タブ線は、一方の太陽電池セルのフィンガー電極と交差すると共に、他方の太陽電池セルの裏面電極に接続される。
【０００４】
従来、タブ線の接続には、良好な導電性を示すハンダが用いられてきた。しかしながら、近年では、ハンダに代えて、接着剤をタブ線の接続に用いる手法が開発されてきている。例えば特許文献１に記載の太陽電池モジュールでは、アルミニウム層からなる裏面電極が用いられ、裏面電極とタブ線との接続部に開口部を形成している。これにより、裏面電極の表面積を減少させ、タブ線と裏面電極とを接着剤で接続する際に必要な圧力を下げることを可能としている。
【先行技術文献】
【特許文献】
【０００５】
【特許文献１】国際公開第２０１１／１３２６８２号
【発明の概要】
【発明が解決しようとする課題】
【０００６】
上述した従来の構成では、開口部において半導体基板が露出した状態となっている。このため、アルミニウム層の無い部分では太陽電池セルの集電効率が十分に確保できなくなるおそれがある。一方、アルミニウム層とタブ線とを接着剤で接着する場合、タブ線接続後にアルミニウム層に凝集破壊が生じ、タブ線が剥離してしまうことがある。したがって、集電効率の確保とタブ線の剥離の防止とを両立できる技術の確立が求められている。
【０００７】
本発明は、上記課題の解決のためになされたものであり、集電効率を十分に確保できると共にタブ線の剥離を防止できる太陽電池セル及び太陽電池モジュールを提供することを目的とする。
【課題を解決するための手段】
【０００８】
上記課題の解決のため、本発明に係る太陽電池セルは、基板と、基板の受光面側に設けられた表面電極と、基板の裏面側に設けられた裏面電極と、を備えた太陽電池セルであって、裏面電極は、アルミニウム層によって形成され、基板の裏面側には、裏面電極を他の太陽電池セルの表面電極に接続するタブ線が接着剤層を介して配置される配置領域が設定されており、配置領域の少なくとも一部において、裏面電極の厚みが配置領域以外の裏面電極の厚みよりも小さい薄肉部が形成されていることを特徴としている。
【０００９】
この太陽電池セルでは、裏面電極がアルミニウム層によって形成され、配置領域の少なくとも一部において薄肉となっている。このため、接着剤層を介して裏面電極にタブ線を接続する際、薄肉のアルミニウム層の内部まで接着剤層の接着剤成分を十分に入り込ませることが可能となる。アルミニウム層と接着剤層との結合が強化されることで、タブ線の剥離強度を向上させることができ、タブ線の剥離を防止できる。また、この太陽電池セルでは、薄肉部の形成により、配線領域において基板の裏面側が露出しない。したがって、基板の裏面側を露出させる場合に比べて集電効率を十分に確保できる。
【００１０】
また、アルミニウム層は、アルミニウムを含む電極ペーストを焼成することによって形成されていることが好ましい。電極ペーストの焼成によって形成されたアルミニウム層は、層の内部がポーラス状となる。したがって、アルミニウム層の内部まで接着剤層を一層十分に入り込ませることが可能となり、タブ線の剥離強度をより確実に向上できる。
【００１１】
また、アルミニウム層は、ポーラス状となっていることが好ましい。この場合、アルミニウム層の内部まで接着剤層を一層十分に入り込ませることが可能となる。したがって、タブ線の剥離強度をより確実に向上できる。
【００１２】
また、配置領域に沿って導電性接着剤によって形成された接着剤層が配置されていることが好ましい。接着剤層付きの太陽電池セルとすることで、タブ線の接続の利便性を向上できる。
【００１３】
また、アルミニウム層は、所定厚みの第１の層と、第１の層よりも厚みの小さい第２の層とを有し、薄肉部では、基板の裏面に第２の層のみが位置していることが好ましい。このような第１の層及び第２の層の組み合わせにより、薄肉部を簡単に形成できる。
【００１４】
また、薄肉部の厚みは、５μｍ〜１５μｍとなっていることが好ましい。この範囲では、アルミニウム層の内部まで接着剤層を一層十分に入り込ませることが可能となる。
【００１５】
また、本発明に係る太陽電池モジュールは、上記太陽電池セルが複数配列され、隣接する太陽電池セルの表面電極と裏面電極とをタブ線で接続してなることを特徴としている。
【００１６】
この太陽電池モジュールでは、太陽電池セルの裏面電極がアルミニウム層によって形成され、配置領域の少なくとも一部において薄肉となっている。このため、接着剤層を介して裏面電極にタブ線を接続する際、薄肉のアルミニウム層の内部まで接着剤層の接着剤成分を十分に入り込ませることが可能となる。アルミニウム層と接着剤層との結合が強化されることで、タブ線の剥離強度を向上させることができ、タブ線の剥離を防止できる。また、この太陽電池モジュールでは、裏面電極における薄肉部の形成により、配線領域において基板の裏面側が露出しない。したがって、基板の裏面側を露出させる場合に比べて集電効率を十分に確保できる。
【発明の効果】
【００１７】
本発明に係る太陽電池セル及び太陽電池モジュールによれば、集電効率を十分に確保できると共にタブ線の剥離を防止できる。
【図面の簡単な説明】
【００１８】
【図１】本発明の第１実施形態に係る太陽電池セルを用いて構成される太陽電池モジュールの一例を示す模式的斜視図である。
【図２】図１に示した太陽電池セルを受光面側から見た模式的平面図である。
【図３】図１に示した太陽電池セルを裏面側から見た模式的平面図である。
【図４】タブ線を接着剤層上に配置した状態で示す図３のＩＶ−ＩＶ線模式的断面図である。
【図５】第１実施形態に係る太陽電池セルにおける裏面電極の変形例を示す模式的断面図である。
【図６】第２実施形態に係る太陽電池セルを裏面側から見た模式的平面図である。
【図７】タブ線を接着剤層上に配置した状態で示す図６のＶＩＩ−ＶＩＩ線模式的断面図である。
【図８】タブ線を接着剤層上に配置した状態で示す図６のＶＩＩＩ−ＶＩＩＩ線模式的断面図である。
【図９】第２実施形態に係る太陽電池セルにおける裏面電極の変形例を示す模式的断面図である。
【図１０】本発明の効果確認試験の結果を示すグラフである。
【発明を実施するための形態】
【００１９】
以下、図面を参照しながら、本発明に係る太陽電池セル及び太陽電池モジュールの好適な実施形態について詳細に説明する。
［第１実施形態］
【００２０】
図１は、本発明の第１実施形態に係る太陽電池セルを用いて構成される太陽電池モジュールの一例を示す模式的斜視図である。同図に示すように、太陽電池モジュール１は、複数の太陽電池セル２をタブ線３によって互いに電気的に接続することによって構成されている。
【００２１】
太陽電池セル２の一面側は、表面電極が形成された受光面２ａとなっており、太陽電池セル２の他面側は、裏面電極が形成された裏面２ｂとなっている。隣接する太陽電池セル２，２間では、受光面２ａ側の表面電極と裏面２ｂ側の裏面電極とがタブ線３によって接続されており、これにより、太陽電池セル２が直列に接続されたストリングスが形成されている。
【００２２】
製品としての太陽電池モジュール１は、例えばストリングスを複数配列したマトリクスを備えている。そして、太陽電池モジュール１は、マトリクスを封止用の接着剤シートで挟んだ状態で、保護用の受光面２ａ側の表面カバー及び裏面２ｂ側のバックシートと共に一括でラミネートされ、周囲にアルミニウム等の金属フレームを取り付けることで完成する。
【００２３】
封止用の接着剤には、例えばエチレンビニルアルコール（ＥＶＡ）樹脂等の透光性を有する接着剤が用いられる。また、表面カバーには、例えばガラス等の透光性を有する材料が用いられ、バックシートには、例えばガラス又はアルミニウム箔を樹脂フィルムで挟んでなる積層体等が用いられる。
【００２４】
次に、太陽電池セル２について説明する。図２は、太陽電池セルを受光面側から見た模式的平面図であり、図３は、太陽電池セルを裏面側から見た模式的平面図である。図２及び図３に示すように、太陽電池セル２は、基板１１を有している。
【００２５】
基板１１は、例えばＳｉの単結晶、多結晶、及び非結晶のうちの少なくとも一つによって略正方形状に形成されている。基板１１の四隅は、それぞれ円弧状に面取りされている。基板１１の一方面は、太陽電池セル２の受光面２ａに対応し、基板１１の他方面は、太陽電池セル２の裏面２ｂに対応している。なお、基板１１は、例えば受光面２ａ側がｎ型半導体となっており、裏面２ｂ側がｐ型半導体となっている。
【００２６】
基板１１の受光面２ａ側には、図２に示すように、表面電極として、複数のフィンガー電極１２が設けられている。フィンガー電極１２は、基板１１の受光面２ａの略全面において、太陽電池モジュール１のストリングスの延在方向と略直交する方向に形成され、ストリングスの延在方向に沿って所定の間隔をもって配列されている。
【００２７】
フィンガー電極１２は、例えば金属ペーストを塗布及び加熱することによって形成されている。フィンガー電極１２の厚みは、例えば１０μｍ〜３０μｍとなっており、フィンガー電極１２の幅は、例えば５μｍ〜９０μｍとなっている。また、隣り合うフィンガー電極１２，１２間の間隔は、例えば２ｍｍ程度となっている。
【００２８】
フィンガー電極１２の形成材料としては、銀を含有したガラスペースト、接着剤樹脂に各種導電性粒子を分散した銀ペースト、金ペースト、カーボンペースト、ニッケルペースト、アルミニウムペースト、及び焼成・蒸着によって形成されるＩＴＯなどが挙げられる。これらの中でも、耐熱性、導電性、安定性、及びコストの観点から、銀を含有したガラスペーストを用いることが好ましい。
【００２９】
受光面２ａ側では、フィンガー電極１２に略直交する向きに一対のタブ線３の配置領域Ｐ，Ｐが設定されている。本実施形態では、フィンガー電極１２を連結するバスバー電極は設けられておらず、タブ線３は、後述の接着剤層２２を介してフィンガー電極１２に直接的に接続されるが、必要に応じバスバー電極を設けてもよい。配置領域Ｐは、太陽電池モジュール１の集電効率を十分に確保する観点から、受光面２ａ上の全てのフィンガー電極１２に跨るように直線状に設定されている。また、配置領域Ｐ，Ｐ間の間隔は、タブ線３のアライメント精度を考慮し、タブ線３の幅の２倍程度としておくことが好ましい。
【００３０】
基板１１の裏面２ｂ側には、図３に示すように、裏面電極１４が設けられている。裏面電極１４は、基板１１の裏面２ｂ側の略全面にわたって形成されている。裏面２ｂ側においても、受光面２ａと同様に、一対のタブ線３の配置領域Ｐ，Ｐが設定されており、タブ線３は、接着剤層２２を介して裏面電極１４に接続される。配置領域Ｐは、受光面２ａ側の配置領域Ｐ，Ｐの位置に対応するように直線状に設定されている。
【００３１】
裏面電極１４は、例えばアルミニウムペーストの焼成によって得られたアルミニウム層２１によって形成されている。アルミニウム層２１の内部は、アルミニウムペーストの焼成時に形成された空隙によってポーラス状をなしている。タブ線３の接続前のアルミニウム層２１の空隙率は、例えば１０％以上であることが好ましい。また、アルミニウム層２１の表面粗さは、中心線平均粗さで２μｍ以下であることが好ましく、１μｍ以下であることが更に好ましい。アルミニウム層２１の表面粗さは、例えば十点平均粗さで１０μｍ以下であることが好ましい。これらの表面粗さは、ＪＩＳ  Ｂ  ０６０１（１９９４）及びＪＩＳ  Ｂ  ００３１（１９９４）により定義される。
【００３２】
アルミニウム層２１は、より具体的には、所定厚みの第１の層２１Ａと、第１の層２１Ａよりも厚みの小さい第２の層２１Ｂとを有している。第１の層２１Ａの厚みは、例えば２０μｍ〜３０μｍ程度となっている。第１の層２１Ａは、配線領域Ｐを除いた領域に形成されている。一方、第２の層２１Ｂの厚みは、例えば５μｍ〜１５μｍ程度となっている。第２の層２１Ｂは、配線領域Ｐに対応して形成され、配線領域Ｐにおいて第１の層２１Ａ，２１Ａ間に露出した状態となっている。
【００３３】
このような第１の層２１Ａ及び第２の層２１Ｂの構成により、裏面電極１４には、配置領域Ｐの略全長にわたって、配置領域Ｐ以外の部分の厚みよりも小さい薄肉部Ｓが形成されている。なお、配線領域Ｐの幅は、上述したように、タブ線３の幅の２倍程度となっており、第１の層２１Ａ，２１Ａ間に露出する第２の層２１Ｂの幅もタブ線３の幅の２倍程度となっている。第２の層２１Ｂの幅方向の両端部は、配線領域Ｐの外側に張り出していてもよく、当該張出部分に第１の層２１Ａが重なっていてもよい（図４参照）。
【００３４】
タブ線３と、フィンガー電極１２及び裏面電極１４との接続には、例えば導電性接着剤が用いられる。導電性接着剤としては、例えばフィルム形成樹脂を２５質量部、熱硬化性樹脂を２０質量部、熱硬化性樹脂用の硬化剤を５５質量部、シリコーン粒子を１０質量部、導電粒子を１０質量部、それぞれ含有したものが用いられる。
【００３５】
フィルム形成樹脂としては、良好なフィルム形成を実施できる観点から、例えばフェノキシ樹脂、ポリエステル樹脂、及びポリアミド樹脂等の熱可塑性高分子が用いられる。これらの樹脂の中でも、フェノキシ樹脂を用いることが好ましい。また、熱可塑性高分子の重量平均分子量は、接着剤層２２の流動性を考慮し、１００００〜１０００００００であることが好ましい。
【００３６】
熱硬化性樹脂としては、例えばエポキシ樹脂、ポリイミド樹脂、不飽和ポリエステル樹脂、ポリウレタン樹脂、ビスマレイミド樹脂、トリアジン−ビスマレイミド樹脂、及びフェノール樹脂が挙げられる。これらの樹脂の中でも、耐熱性を考慮すると、エポキシ樹脂を用いることが好ましい。
【００３７】
熱硬化性樹脂用の硬化剤とは、熱硬化性樹脂と共に加熱したときに熱硬化性樹脂の硬化を促進する材料を指す。かかる硬化剤としては、例えばイミダゾール系硬化剤、ヒドラジド系硬化剤、アミン系硬化剤、フェノール系硬化剤、酸無水物系硬化剤、三フッ化ホウ素−アミン錯体、スルホニウム塩、ヨードニウム塩、ポリアミンの塩、アミンイミド、及びジシアンジアミドが用いられる。熱硬化性樹脂としてエポキシ樹脂が用いられる場合には、例えばイミダゾール系硬化剤、ヒドラジド系硬化剤、三フッ化ホウ素アミン錯体、スルホニウム塩、アミンイミド、ポリアミンの塩、及びジシアンジアミドを用いることが好適である。
【００３８】
シリコーン粒子としては、例えばシリコーンゴム粒子、シリコーン樹脂粒子、シリコーン複合粒子等が用いられる。シリコーンゴム粒子は、例えば直鎖状のジメチルポリシロキサンを架橋した構造を有するシリコーンゴム粒子である。シリコーン樹脂粒子は、例えばシロキサン結合が（ＲＳｉＯ３／２）ｎで表される三次元網目状に架橋した構造を有するポリオルガノシルセスキオキサン硬化物の粒子である。
【００３９】
導電粒子としては、例えば金粒子、銀粒子、銅粒子、ニッケル粒子、金めっきニッケル粒子、金／ニッケルめっきプラスチック粒子、銅めっき粒子、ニッケルめっき粒子が用いられる。導電性を確保する点から、導電粒子の平均粒径は、１μｍ〜２０μｍであることが好ましく、１μｍ〜５μｍであることがより好ましい。
【００４０】
また、導電性接着剤には、被着体との接着性及び濡れ性を向上させるためのカップリング剤を含有させてもよい。カップリング剤としては、例えばシラン系カップリング剤、チタネート系カップリング剤等が挙げられる。
【００４１】
続いて、裏面電極１４とタブ線３との接続について説明する。図４は、タブ線を接着剤層上に配置した状態で示す図３のＩＶ−ＩＶ線模式的断面図である。同図に示すように、タブ線３の接続にあたっては、上記の導電性接着剤を用いて形成された接着剤フィルムを配置領域Ｐに沿って貼り付け、第２の層２１Ｂ上に接着剤層２２を形成する。なお、接着剤層２２は、太陽電池セル２側の構成として予め第２の層２１Ｂ上に形成してあってもよい。次に、接着剤層２２上にタブ線３を仮固定する。タブ線３としては、例えば銅リボンの表面をハンダで被覆した幅１ｍｍ〜２ｍｍ程度のものが用いられる。タブ線３は、特に制限はないが、ハンダで表面を被覆しないものであってもよい。また、タブ線３は、接着剤層２２に対向する対向面及びその反対面が平坦面となっていることが好ましい。平坦面の高さ変動（凹凸の差）は、タブ線３の幅方向の５００μｍの範囲内において、例えば５μｍであることが好ましく、２μｍ以下であることが更に好ましい。
【００４２】
タブ線３を仮固定した後、例えば熱圧着機を用いてタブ線３と裏面電極１４とを熱圧着する。熱圧着時の温度は、例えば８０℃〜３２０℃程度である。熱圧着時の圧力は、例えば１．０ＭＰａ以上、好ましくは３．０ＭＰａ以上である。圧力の付与時間は、例えば１秒〜３０秒程度である。熱圧着により、接着剤層２２の接着剤成分がアルミニウム層２１に入り込み、タブ線３が裏面電極１４に対して固着される。
【００４３】
太陽電池セル２では、上述したように、裏面電極１４がポーラス状のアルミニウム層２１によって形成されている。また、アルミニウム層２１は、厚みの異なる第１の層２１Ａ及び第２の層２１Ｂによって構成され、配置領域Ｐには、配置領域Ｐ以外の部分の厚みよりも小さい薄肉部Ｓが形成されている。このため、熱圧着によって裏面電極１４にタブ線３を接続する際、薄肉である第２の層２１Ｂの内部まで接着剤層２２の接着剤成分を十分に入り込ませることが可能となる。接着剤成分が第２の層２１Ｂの内部に十分に入り込むことで、アルミニウム層２１と接着剤層２２との結合が強化され、タブ線３の剥離強度を向上させることができ、タブ線３の剥離を防止できる。
【００４４】
また、太陽電池セル２では、薄肉部Ｓの形成により、配線領域Ｐにおいて基板１１の裏面２ｂ側が露出せず、アルミニウム層２１の第２の層２１Ｂによって覆われた状態となっている。したがって、基板１１の裏面２ｂ側を露出させる場合に比べて、アルミニウムが基板１１に拡散して基板１１の裏面２ｂにＰ型半導体層が十分に形成されるので、集電効率を十分に確保できる。
【００４５】
なお、図４に示した例では、配線領域Ｐに対応して第２の層２１Ｂを形成しているが、図５に示すように、基板１１の裏面２ｂ側の略全面にわたって第２の層２１Ｂを形成し、配線領域Ｐ以外の部分において、第２の層２１Ｂに重なるように第１の層２１Ａを形成してもよい。このような態様であっても、配置領域Ｐには、配置領域Ｐ以外の部分の厚みよりも小さい薄肉部Ｓが形成されるので、上記実施形態と同様の作用効果が得られる。
［第２実施形態］
【００４６】
図６は、第２実施形態に係る太陽電池セルを裏面側から見た模式的平面図である。同図に示すように、第２実施形態に係る太陽電池セル３２は、薄肉部Ｓのパターンが第１実施形態と異なっている。より具体的には、太陽電池セル３２では、基板１１の裏面２ｂ側から順にアルミニウム層２１の第２の層２１Ｂと第１の層２１Ａとが裏面２ｂ側の略全面にわたって形成されている。そして、配置領域Ｐにおいて、第１の層２１Ａが矩形のパターンで等間隔に開口し、第２の層２１Ｂが露出することで、薄肉部Ｓが形成されている。
【００４７】
開口パターンにおける配置領域Ｐの長手方向の長さは、例えば１ｍｍ〜３０ｍｍ程度の範囲で設定される。開口パターンにおける配置領域Ｐの幅方向の長さは、第１実施形態と同様に、例えばタブ線３の幅の２倍程度に設定される。開口パターンの間隔は、開口パターンにおける配置領域Ｐの長手方向の長さに対して、例えば０．２倍〜０．３倍程度となっている。薄肉部Ｓが形成されていない位置では、図７に示すように、タブ線３は、接着剤層２２を介して第１の層２１Ａ及び第２の層２１Ｂ上に配置された後、接着剤層２２を介して第１の層２１Ａ及び第２の層２１Ｂに固着される。一方、薄肉部Ｓが形成されている位置では、図８に示すように、タブ線３は、接着剤層２２を介して第２の層２１Ｂ上に配置された後、接着剤層２２を介して第２の層２１Ｂに固着される。
【００４８】
このような太陽電池セル３２においても、アルミニウム層２１は、厚みの異なる第１の層２１Ａ及び第２の層２１Ｂによって構成され、配置領域Ｐには、配置領域Ｐ以外の部分の厚みよりも小さい薄肉部Ｓが形成されている。このため、熱圧着によって裏面電極１４にタブ線３を接続する際、薄肉である第２の層２１Ｂの内部まで接着剤層２２の接着剤成分を十分に入り込ませることが可能となる。接着剤成分が第２の層２１Ｂの内部に十分に入り込むことで、アルミニウム層２１と接着剤層２２との結合が強化され、タブ線３の剥離強度を向上させることができ、タブ線３の剥離を防止できる。
【００４９】
また、太陽電池セル３２においても、薄肉部Ｓの形成により、配線領域Ｐにおいて基板１１の裏面２ｂ側が露出せず、アルミニウム層２１の第２の層２１Ｂによって覆われた状態となっている。したがって、基板１１の裏面２ｂ側を露出させる場合に比べて、アルミニウムが基板１１に拡散して基板１１の裏面２ｂにＰ型半導体層が十分に形成されるので、集電効率を十分に確保できる。
【００５０】
なお、図９に示すように、開口パターンが形成された第１の層２１Ａを基板１１の裏面２ｂ側に形成し、第１の層２１Ａ及び第１の層２１Ａの開口パターンから露出する基板１１の裏面２ｂ側を覆うように第２の層２１Ｂを形成してもよい。このような態様であっても、配置領域Ｐには、配置領域Ｐ以外の部分の厚みよりも小さい薄肉部Ｓが形成されるので、上記実施形態と同様の作用効果が得られる。また、開口パターンの形状は、矩形に限られず、多角形、円形といった他の形状であってもよい。
［効果確認試験］
【００５１】
本発明の効果確認試験について説明する。本試験は、タブ線の配置領域におけるアルミニウム層の厚みを変化させながら、接着剤層を介してアルミニウム層に固着させた１．５ｍｍ幅のタブ線の剥離強度（タブ線１本あたりの引っ張り力）を測定したものである。剥離強度の測定には、オリエンテック社製のテンシロン（ＳＴＡ−１１５０）を用い、太陽電池セルの法線方向に５０ｍｍ／分の速度でタブ線を引き上げ、引き上げに要する力を記録して測定値とした。
【００５２】
本試験では、まず、テキスチャ加工済み及びＳｉＮ膜形成済みの１２５ｍｍ角のブルーセルを用意した。次に、基板の裏面のＳｉ面にアルミニウムペーストをスクリーン印刷して第２の層の前駆体パターンを形成し、１５０℃で１分間の乾燥を行った。さらに、基板の裏面のＳｉ面にアルミニウムペーストをスクリーン印刷して第１の層の前駆体パターンを形成し、１５０℃で１分間の乾燥を行った。第１の層及び第２の層の形成後、基板の表面のＳｉ面に銀を含有するガラスペーストをスクリーン印刷してフィンガー電極の前駆体パターンを形成し、１５０℃で１分間の乾燥を行った。次に、前駆体が印刷された太陽電池セルを３５０℃、８００℃、５５０℃の各温度で連続的に３０秒ずつ加熱し、所望の電極パターンを形成した。
【００５３】
なお、市販のα−Ｔｅｒｐｉｎｅｏｌ（有機溶剤）をアルミニウムペーストに添加し希釈をすることで、第２の層を形成するためのアルミニウム層の厚み調整を行った。厚みが１０μｍのアルミニウム層の形成には、アルミニウムペースト１００ｇに対してα−Ｔｅｒｐｉｎｅｏｌを５０ｇ添加し、撹拌を行った。厚みが２３μｍのアルミニウム層の形成には、アルミニウムペースト１００ｇに対してα−Ｔｅｒｐｉｎｅｏｌを１０ｇ添加し、撹拌を行った。また、厚みが３５μｍのアルミニウム層の形成には、α−Ｔｅｒｐｉｎｅｏｌの添加を行わなかった。
【００５４】
電極パターンの形成後、導電性フィルムを温度９０℃、圧力１Ｍｐａ、時間１秒の条件で４箇所の配置領域に仮固定した。導電性接着フィルムには、セパレータと導電性接着剤層との２層から構成される日立化成株式会社製の導電フィルム（ＣＦ−２０５、幅１．２ｍｍ）を用いた。次に、導電性フィルムのセパレータを剥離し、導電性接着剤からなる接着剤層を形成した。次いで、接着剤層上にタブ線を７０℃で積層し、太陽電池セルを得た。タブ線には、日立電線株式会社製のタブ線（ＳＳＡ−ＴＰＳ−０．２×１．５（２０））を用いた。また、タブ線の接続には、芝浦メカトロニクス株式会社製のＴＡＢ  Ｓｔｒｉｎｇｅｒ  ＡＴＳ−２００を用いた。タブ線の接続条件は、温度１９０℃、圧力２ＭＰａ、時間５秒とした。
【００５５】
図１０は、本発明の効果確認試験の結果を示すグラフである。同図に示すように、アルミニウム層の厚みが３５μｍの場合には、タブ線の剥離強度は０．２３Ｎ／ＴＡＢであった。これに対し、アルミニウム層の厚みが２３μｍの場合には、タブ線の剥離強度は０．９５Ｎ／ＴＡＢであり、アルミニウム層の厚みが１０μｍの場合には、タブ線の剥離強度は２．３２Ｎ／ＴＡＢであった。この結果から、配置領域にアルミニウム層の薄肉部を形成することで、タブ線の剥離強度を向上できることが確認できた。
【符号の説明】
【００５６】
１…太陽電池モジュール、２，３２…太陽電池セル、２ａ…受光面、２ｂ…裏面、３…タブ線、１１…基板、１２…フィンガー電極（表面電極）、１４…裏面電極、２１…アルミニウム層、２１Ａ…第１の層、２１Ｂ…第２の層、２２…接着剤層、Ｐ…配置領域、Ｓ…薄肉部。
【図１】
2014241335.tif 000003
【図２】
2014241335.tif 000004
【図３】
2014241335.tif 000005
【図４】
2014241335.tif 000006
【図５】
2014241335.tif 000007
【図６】
2014241335.tif 000008
【図７】
2014241335.tif 000009
【図８】
2014241335.tif 000010
【図９】
2014241335.tif 000011
【図１０】
2014241335.tif 000012